(57)【要約】  プラスチックフィルムの一方の面に金属薄膜を形成してなる複数枚の電磁波吸収フィルムを接着してなり、少なくとも一枚の電磁波吸収フィルムの金属薄膜は磁性金属の薄膜層を有し、かつ少なくとも一枚の電磁波吸収フィルムの金属薄膜に不規則な幅及び間隔で実質的に平行な多数の断続的な線状痕が複数方向に形成されている近傍界電磁波吸収体。
2012090586.tif 000002
【特許請求の範囲】
【請求項１】
プラスチックフィルムの一方の面に金属薄膜を形成してなる複数枚の電磁波吸収フィルムを接着してなる近傍界電磁波吸収体であって、少なくとも一枚の電磁波吸収フィルムの金属薄膜は磁性金属の薄膜層を有し、かつ少なくとも一枚の電磁波吸収フィルムの金属薄膜に不規則な幅及び間隔で実質的に平行な多数の断続的な線状痕が複数方向に形成されていることを特徴とする近傍界電磁波吸収体。
【請求項２】
請求項1に記載の近傍界電磁波吸収体において、隣接する電磁波吸収フィルムは金属薄膜同士が対向するように接着されていることを特徴とする近傍界電磁波吸収体。
【請求項３】
請求項2に記載の近傍界電磁波吸収体において、対向する金属薄膜が接着層を介して電磁気的に結合していることを特徴とする近傍界電磁波吸収体。
【請求項４】
請求項1〜3のいずれかに記載の近傍界電磁波吸収体において、全ての電磁波吸収フィルムの金属薄膜に前記線状痕が複数方向に形成されていることを特徴とする近傍界電磁波吸収体。
【請求項５】
請求項1〜4のいずれかに記載の近傍界電磁波吸収体において、各電磁波吸収フィルムの金属薄膜は線状痕の形成後に50〜1500Ω／□の範囲内の表面抵抗を有することを特徴とする近傍界電磁波吸収体。
【請求項６】
請求項1〜5のいずれかに記載の近傍界電磁波吸収体において、前記磁性金属がニッケルであることを特徴とする近傍界電磁波吸収体。
【請求項７】
請求項1〜6のいずれかに記載の近傍界電磁波吸収体において、少なくとも一枚の電磁波吸収フィルムの金属薄膜が導電性金属薄膜層と磁性金属薄膜層とからなることを特徴とする近傍界電磁波吸収体。
【請求項８】
請求項7に記載の近傍界電磁波吸収体において、全ての金属薄膜が導電性金属薄膜層と磁性金属薄膜層とからなることを特徴とする近傍界電磁波吸収体。
【請求項９】
請求項1〜8のいずれかに記載の近傍界電磁波吸収体において、前記線状痕は二方向に配向しており、その交差角は30〜90°であることを特徴とする近傍界電磁波吸収体。
【請求項１０】
請求項9に記載の近傍界電磁波吸収体において、前記線状痕の幅は90％以上が0.1〜100μmの範囲内にあって、平均1〜50μmであり、前記線状痕の間隔は0.1〜200μmの範囲内にあって、平均1〜100μmであることを特徴とする近傍界電磁波吸収体。
【発明の詳細な説明】
【技術分野】
【０００１】
本発明は数百MHz乃至数GHzの電磁波ノイズに対して高い吸収能を有するとともに、電磁波吸収能の異方性が抑制された近傍界電磁波吸収体に関する。
【背景技術】
【０００２】
各種の通信機器や電子機器から放出された電磁波ノイズによる誤動作等を防止するために、種々の電磁波吸収体が実用化されている。近傍界では磁界が支配的である（磁界成分が強い）ので、従来磁性材を用いた電磁波吸収体が広く使用されているが、導電粉を用いた電磁波吸収体も提案されている。【０００３】
例えば、特開2007-96269号は、紙又はプラスチックフィルム等の非金属性材料からなる基材の表面に、カーボンナノファイバー又はカーボンナノチューブ等の導電性材料の層を形成してなる近傍界電磁波吸収体を開示している。しかし、この近傍界電磁波吸収体の伝送減衰率Rtpはせいぜい10 dB前後で必ずしも十分ではなく、また電磁波吸収能の異方性について全く検討されていない。【０００４】
特開2006-279912号は、準マイクロ波帯域で発生する電磁波ノイズに対して、その反射係数（S11）を−10 dB以下に、またノイズ抑制効果（ΔPloss／Pin）を0.5以上にするために、表面抵抗を空間の特性インピーダンスZ（377Ω）と整合する10〜1000Ω／□に制御した近傍界電磁波ノイズ抑制薄膜として、AlO、CoAlO、CoSiO等のスパッタ薄膜を開示している。しかし、この近傍界電磁波ノイズ抑制薄膜の電磁波吸収能は十分でなく、また電磁波吸収能の異方性について全く検討されていない。【０００５】
特開2008-53383号は、面方向と厚さ方向で熱伝導率が異なるグラファイトフィルムと、その上に形成されたFe、Co、FeSi、FeNi、FeCo、FeSiAl、FeCrSi、FeBSiC等の軟磁性体、Mn-Znフェライト、Ba-Feフェライト、Ni-Znフェライト等のフェライト、及びカーボン粒子を含有する軟磁性層とからなる放熱特性に優れた電波吸収・シールドフィルムを開示している。しかし、この電波吸収・シールドフィルムの減衰率は10 dB以下で十分ではなく、また電磁波吸収能の異方性について全く検討されていない。
【発明の概要】
【発明が解決しようとする課題】
【０００６】
従って本発明の目的は、数百MHz乃至数GHzの電磁波ノイズに対して高い吸収能を有するとともに、電磁波吸収能の異方性が抑制された近傍界電磁波吸収体を提供することである。
【課題を解決するための手段】
【０００７】
上記目的に鑑み鋭意研究の結果、本発明者は、プラスチックフィルムの一方の面に金属薄膜を形成してなる複数枚の電磁波吸収フィルムを接着してなる近傍界電磁波吸収体において、(a) 少なくとも一枚の電磁波吸収フィルムの金属薄膜を磁性金属の薄膜層とし、かつ(b) 少なくとも一枚の電磁波吸収フィルムの金属薄膜に不規則な幅及び間隔で実質的に平行な多数の断続的な線状痕を複数方向に形成すると、近傍界における電磁波吸収能が著しく向上することを発見し、本発明に想到した。【０００８】
すなわち、本発明の近傍界電磁波吸収体は、プラスチックフィルムの一方の面に金属薄膜を形成してなる複数枚の電磁波吸収フィルムを接着してなり、少なくとも一枚の電磁波吸収フィルムの金属薄膜は磁性金属の薄膜層を有し、かつ少なくとも一枚の電磁波吸収フィルムの金属薄膜に不規則な幅及び間隔で実質的に平行な多数の断続的な線状痕が複数方向に形成されていることを特徴とする。【０００９】
隣接する電磁波吸収フィルムは金属薄膜同士が対向するように接着されているのが好ましい。接着層を十分に薄くすることにより、対向する金属薄膜は接着層を介して電磁気的に結合する。【００１０】
全ての電磁波吸収フィルムの金属薄膜に前記線状痕が複数方向に形成されているのが好ましい。各電磁波吸収フィルムの金属薄膜は線状痕の形成後に50〜1500Ω／□の範囲内の表面抵抗を有するのが好ましい。金属薄膜の表面抵抗は、線状痕により調整することができる。【００１１】
前記磁性金属はニッケルであるのが好ましい。少なくとも一枚の電磁波吸収フィルムの金属薄膜は導電性金属薄膜層と磁性金属薄膜層とからなるのが好ましい。全ての金属薄膜が導電性金属薄膜層と磁性金属薄膜層とからなるのがより好ましい。【００１２】
前記線状痕は二方向に配向しており、その交差角は30〜90°であるのが好ましい。前記線状痕の幅は90％以上が0.1〜100μmの範囲内にあって、平均1〜50μmであり、前記線状痕の間隔は0.1〜200μmの範囲内にあって、平均1〜100μmであるのが好ましい。
【発明の効果】
【００１３】
上記構成を有する本発明の近傍界電磁波吸収体は、数百MHz乃至数GHzの電磁波ノイズに対して高い吸収能を有し、電磁波吸収能の異方性が低減されている。このような特徴を有する本発明の近傍界電磁波吸収体は、パソコン、携帯電話、スマートフォン等の各種の電子機器及び通信機器における電磁波ノイズの抑制に効果的である。
【図面の簡単な説明】
【００１４】
【図１】金属薄膜に線状痕を有する電磁波吸収フィルムを示す断面図である。
【図２】線状痕の一例を示す部分平面図である。
【図３（ａ）】線状痕の他の例を示す部分平面図である。
【図３（ｂ）】線状痕のさらに他の例を示す部分平面図である。
【図３（ｃ）】線状痕のさらに他の例を示す部分平面図である。
【図４（ａ）】電磁波吸収フィルムの製造装置の一例を示す斜視図である。
【図４（ｂ）】図4(a) の装置を示す平面図である。
【図４（ｃ）】図4(b) のB-B断面図である。
【図４（ｄ）】フィルムの進行方向に対して傾斜した線状痕が形成される原理を説明するための部分拡大平面図である。
【図４（ｅ）】図4(a) の装置において、フィルムに対するパターンロール及び押えロールの傾斜角度を示す部分平面図である。
【図５】電磁波吸収フィルムの製造装置の他の例を示す部分断面図である。
【図６】電磁波吸収フィルムの製造装置のさらに他の例を示す斜視図である。
【図７】電磁波吸収フィルムの製造装置のさらに他の例を示す斜視図である。
【図８】電磁波吸収フィルムの製造装置のさらに他の例を示す斜視図である。
【図９（ａ）】本発明の近傍界電磁波吸収体の一例を示す断面図である。
【図９（ｂ）】図9(a) に示す近傍界電磁波吸収体の分解断面図である。
【図１０（ａ）】本発明の近傍界電磁波吸収体の別の例を示す断面図である。
【図１０（ｂ）】図10(a) に示す近傍界電磁波吸収体の分解断面図である。
【図１１（ａ）】本発明の近傍界電磁波吸収体における電磁波吸収フィルムの組合せの一例を示す分解斜視図である。
【図１１（ｂ）】本発明の近傍界電磁波吸収体における電磁波吸収フィルムの組合せの別の例を示す分解斜視図である。
【図１２（ａ）】本発明の近傍界電磁波吸収体において、線状痕を有する2枚の電磁波吸収フィルムの組合せの一例を示す分解平面図である。
【図１２（ｂ）】本発明の近傍界電磁波吸収体において、線状痕を有する2枚の電磁波吸収フィルムの組合せの別の例を示す分解平面図である。
【図１２（ｃ）】本発明の近傍界電磁波吸収体において、線状痕を有する2枚の電磁波吸収フィルムの組合せのさらに別の例を示す分解平面図である。
【図１３（ａ）】近傍界電磁波吸収体の電磁波吸収能を評価するシステムを示す平面図である。
【図１３（ｂ）】近傍界電磁波吸収体の電磁波吸収能を評価するシステムを示す断面図である。
【図１４】実施例1の近傍界電磁波吸収体のRtp、S11及びS12を示すグラフである。
【図１５】実施例2の近傍界電磁波吸収体のRtp、S11及びS12を示すグラフである。
【図１６】比較例1の近傍界電磁波吸収体のRtp、S11及びS12を示すグラフである。
【図１７】比較例2の近傍界電磁波吸収体のRtp、S11及びS12を示すグラフである。
【発明を実施するための形態】
【００１５】
本発明の実施形態を添付図面を参照して詳細に説明するが、特に断りがなければ一つの実施形態に関する説明は他の実施形態にも適用される。また下記説明は限定的ではなく、本発明の技術的思想の範囲内で種々の変更をしても良い。
【００１６】
[1] 電磁波吸収フィルム
本発明の近傍界電磁波吸収体を構成する第一の電磁波吸収フィルム100は、図1に示すようにプラスチックフィルム10の一方の面に形成した金属薄膜11に複数方向の線状痕12を形成したものである。
【００１７】
(1) プラスチックフィルム
プラスチックフィルム10を形成する樹脂は、絶縁性とともに十分な強度、耐熱性、可撓性及び加工性を有する限り特に制限されず、例えばポリエステル（ポリエチレンテレフタレート等）、ポリアリーレンサルファイド（ポリフェニレンサルファイド等）、ポリエーテルサルフォン、ポリエーテルエーテルケトン、ポリカーボネート、アクリル樹脂、ポリスチレン、ポリオレフィン（ポリプロピレン等）等が挙げられる。プラスチックフィルム10の厚さは10〜100μm程度で良い。
【００１８】
(2) 金属薄膜
金属薄膜11は導電性金属又は磁性金属からなるが、少なくとも一枚の電磁波吸収フィルムの金属薄膜は磁性金属薄膜層を有していなければならない。導電性金属として、銅、アルミニウム、銀等が挙げられる。磁性金属として、ニッケル、クロム等が挙げられる。これらの金属は勿論単体に限らず、合金でも良い。金属薄膜11はスパッタリング法、真空蒸着法等の公知の方法により形成することができる。
【００１９】
金属薄膜11の厚さは、線状痕を形成しない場合には5〜200 nmが好ましく、10〜100 nmがより好ましく、10〜50 nmが最も好ましい。線状痕を形成する場合には、線状痕により表面抵抗を調整できるので、金属薄膜11の厚さは限定的ではないが。実用的には約0.01〜1μmで良い。金属薄膜11は導電性金属及び磁性金属の積層体でも良い。導電性金属及び磁性金属の好ましい組合せは銅とニッケルである。導電性金属薄膜の厚さは0.01〜1μmが好ましく、磁性金属薄膜の厚さは5〜200μmが好ましい。線状痕を形成しない場合、金属薄膜11の表面抵抗は50〜1500Ω／□が好ましく、100〜1000Ω／□がより好ましく、200〜1000Ω／□が最も好ましい。表面抵抗は直流二端子法で測定することができる。
【００２０】
(2) 線状痕
優れた電磁波吸収能を発揮するとともに電磁波吸収能の異方性を抑制するために、少なくとも一枚の電磁波吸収フィルムの金属薄膜11に、実質的に平行で断続的な線状痕12を複数方向に不規則な幅及び間隔で形成する必要がある。図2は複数の線状痕12の一例を示す。多数の実質的に平行で断続的な線状痕12a，12bは複数方向（図示の例では二方向）に不規則な幅及び間隔で配向している。なお、説明のために図1では線状痕12の深さを誇張している。二方向に配向した線状痕12は種々の幅W及び間隔Iを有する。なお間隔Iは、線状痕12の配向方向（長手方向）及びそれに直交する方向（横手方向）の両方における間隔を意味する。線状痕12の幅W及び間隔Iはいずれも線状痕形成前の金属薄膜11の表面Sの高さ（元の高さ）で求める。線状痕12が種々の幅W及び間隔Iを有するので、電磁波吸収フィルム1は広範囲にわたる周波数の電磁波を効率良く吸収することができる。
【００２１】
線状痕12の幅Wの90％以上は0.1〜100μmの範囲内にあるのが好ましく、0.1〜50μmの範囲内にあるのがより好ましく、0.1〜20μmの範囲内にあるのが最も好ましい。線状痕12の平均幅Wavは1〜50μmであるのが好ましく、1〜20μmがより好ましく、1〜10μmが最も好ましい。
【００２２】
線状痕12の間隔Iは0.1〜200μmの範囲内にあるのが好ましく、0.1〜100μmの範囲内にあるのがより好ましく、0.1〜50μmの範囲内にあるのが最も好ましく、0.1〜20μmの範囲内にあるのが特に好ましい。また線状痕12の平均間隔Iavは1〜100μmが好ましく、1〜50μmがより好ましく、1〜20μmが最も好ましい。
【００２３】
線状痕12の長さLは、摺接条件（主としてロールとフィルムとの相対速度、及びフィルムのロールへの巻回角度）により決まるので、摺接条件を変えない限り大部分がほぼ同じである（ほぼ平均長さに等しい）。線状痕12の長さは特に限定的でなく、実用的には1〜100 mm程度で良い。
【００２４】
二方向の線状痕12a，12bの鋭角側の交差角（以下特に断りがなければ単に「交差角」と言う）θsは30〜90°が好ましく、45〜90°がより好ましく、60〜90°が最も好ましい。プラスチックフィルム10とパターンロールとの摺接条件（摺接方向、周速比等）を調整することにより、図3(a)〜図3(c) に示すように種々の交差角θsの線状痕12が得られる。線状痕の配向は二方向に限定されず、三方向以上でも良い。図3(a) の線状痕12は直交する線状痕12a，12bからなり、図3(b) の線状痕12は60°で交差する線状痕12a，12bからなり、図3(c) の線状痕12は三方向の線状痕12a，12b，12cからなる。比較的厚く形成した金属薄膜11でも、線状痕の形成により表面抵抗を50〜1500Ω／□に調整するのが好ましく、100〜1000Ω／□がより好ましく、200〜1000Ω／□が最も好ましい。
【００２５】
(3) 保護層
複数枚の電磁波吸収フィルムを接着した場合に金属薄膜11が外面に露出するときには、その面に保護層（図示せず）を形成するのが好ましい。保護層はプラスチックのハードコート又はフィルムであるのが好ましい。フィルムを用いる場合、熱ラミネート法又はドライラミネート法により接着するのが好ましい。プラスチックハードコートは、例えば光硬化性樹脂の塗布及び紫外線の照射により形成することができる。各保護層13の厚さは10〜100μm程度が好ましい。
【００２６】
[2] 線状痕の形成装置
図4(a)〜図4(e) はプラスチックフィルムに線状痕を二方向に形成する装置の一例を示す。説明の簡単化のために、単にプラスチックフィルム10に線状痕を形成する場合を例にとって線状痕の形成方法を説明するが、勿論その方法はそのまま金属薄膜11への線状痕の形成に適用できる。
【００２７】
図示の装置は、(a) プラスチックフィルム10を巻き出すリール21と、(b) プラスチックフィルム10の幅方向に対して傾斜して配置された第一のパターンロール2aと、(c) 第一のパターンロール2aの上流側でそれと反対側に配置された第一の押えロール3aと、(d) プラスチックフィルム10の幅方向に関して第一のパターンロール2aと逆方向に傾斜し、かつ第一のパターンロール2aと同じ側に配置された第二のパターンロール2bと、(e) 第二のパターンロール2bの下流側でそれと反対側に配置された第二の押えロール3bと、(f) 線状痕付きプラスチックフィルム10’を巻き取るリール24とを有する。その他に、所定の位置に複数のガイドロール22，23が配置されている。各パターンロール2a，2bは、撓みを防止するためにバックアップロール（例えばゴムロール）5a，5bで支持されている。
【００２８】
図4(c) に示すように、各パターンロール2a，2bとの摺接位置より低い位置で各押えロール3a，3bがプラスチックフィルム10に接するので、プラスチックフィルム10は各パターンロール2a，2bに押圧される。この条件を満たしたまま各押えロール3a，3bの高さを調整することにより、各パターンロール2a，2bへの押圧力を調整でき、また中心角θ1に比例する摺接距離も調整できる。
【００２９】
図4(d) は線状痕12aがプラスチックフィルム10の進行方向に対して斜めに形成される原理を示す。プラスチックフィルム10の進行方向に対してパターンロール2aは傾斜しているので、パターンロール2a上の硬質微粒子の移動方向（回転方向）とプラスチックフィルム10の進行方向とは異なる。そこでXで示すように、任意の時点においてパターンロール2a上の点Aにおける硬質微粒子がプラスチックフィルム10と接触して痕Bが形成されたとすると、所定の時間後に硬質微粒子は点A’まで移動し、痕Bは点B’まで移動する。点Aから点A’まで硬質微粒子が移動する間、痕は連続的に形成されるので、点A’から点B’まで延在する線状痕12aが形成されたことになる。
【００３０】
第一及び第二のパターンロール2a，2bで形成される線状痕12a，12bの方向及び交差角θsは、各パターンロール2a，2bのプラスチックフィルム10に対する角度、及び／又はプラスチックフィルム10の走行速度に対する各パターンロール2a，2bの周速度を変更することにより調整することができる。例えば、プラスチックフィルム10の走行速度bに対するパターンロール2aの周速度aを増大させると、図4(d) のYで示すように線状痕12aを線分C’D’のようにプラスチックフィルム10の進行方向に対して45°にすることができる。同様に、プラスチックフィルム10の幅方向に対するパターンロール2aの傾斜角θ2を変えると、パターンロール2aの周速度aを変えることができる。これはパターンロール2bについても同様である。従って、両パターンロール2a，2bの調整により、線状痕12a，12bの方向を変更することができる。
【００３１】
各パターンロール2a，2bはプラスチックフィルム10に対して傾斜しているので、各パターンロール2a，2bとの摺接によりプラスチックフィルム10は幅方向の力を受ける。従って、プラスチックフィルム10の蛇行（横方向へのずれ）を防止するために、各パターンロール2a，2bに対する各押えロール3a，3bの高さ及び／又は角度を調整するのが好ましい。例えば、パターンロール2aの軸線と押えロール3aの軸線との交差角θ3を適宜調節すると、幅方向の力をキャンセルするように押圧力の幅方向分布が得られ、もって蛇行を防止することができる。またパターンロール2aと押えロール3aとの間隔の調整も蛇行の防止に寄与する。プラスチックフィルム10の蛇行及び破断を防止するために、プラスチックフィルム10の幅方向に対して傾斜した第一及び第二のパターンロール2a，2bの回転方向はプラスチックフィルム10の進行方向と同じであるのが好ましい。
【００３２】
プラスチックフィルム10に対するパターンロール2a，2bの押圧力を増大するために、図5に示すようにパターンロール2a，2bの間に第三の押えロール3cを設けても良い。第三の押えロール3cにより中心角θ1に比例するプラスチックフィルム10の摺接距離も増大し、線状痕12a，12bは長くなる。第三の押えロール3cの位置及び傾斜角を調整すると、プラスチックフィルム10の蛇行の防止にも寄与できる。
【００３３】
図6は、図3(c) に示すように三方向に配向した線状痕を形成する装置の一例を示す。この装置は、第二のパターンロール2bの下流にプラスチックフィルム10の幅方向と平行な第三のパターンロール2cを配置した点で図4(a)〜図4(e) に示す装置と異なる。第三のパターンロール2cの回転方向はプラスチックフィルム10の進行方向と同じでも逆でも良いが、線状痕を効率よく形成するために逆方向が好ましい。幅方向と平行に配置された第三のパターンロール2cはプラスチックフィルム10の進行方向に延在する線状痕12cを形成する。第三の押えロール3dは第三のパターンロール2cの上流側に設けられているが、下流側でも良い。なお図示の例に限定されず、第三のパターンロール2cを第一のパターンロール2aの上流側、又は第一及び第二のパターンロール2a、2bの間に設けても良い。
【００３４】
図7は、四方向に配向した線状痕を形成する装置の一例を示す。この装置は、第二のパターンロール2bと第三のパターンロール2cとの間に第四のパターンロール2dを設け、第四のパターンロール2dの上流側に第四の押えロール3eを設けた点で図6に示す装置と異なる。第四のパターンロール2dの回転速度を遅くすることにより、図4(d) においてZで示すように、線状痕12a'の方向（線分E’F’）をプラスチックフィルム10の幅方向と平行にすることができる。
【００３５】
図8は、図3(a)に示すように直交する線状痕を形成する装置の別の例を示す。この装置は、第二のパターンロール32bがプラスチックフィルム10の幅方向と平行に配置されている点で図4(a)〜図4(e) に示す装置と異なる。従って、図4(a)〜図4(e) に示す装置と異なる部分のみ以下説明する。第二のパターンロール32bの回転方向はプラスチックフィルム10の進行方向と同じでも逆でも良い。また第二の押えロール33bは第二のパターンロール32bの上流側でも下流側でも良い。この装置は、図4(d) においてZで示すように、線状痕12a'の方向（線分E’F’）をフィルム10の幅方向にし、直交する線状痕を形成するのに適している。
【００３６】
線状痕の傾斜角及び交差角だけでなく、それらの深さ、幅、長さ及び間隔を決める運転条件は、プラスチックフィルム10の走行速度、パターンロールの回転速度及び傾斜角及び押圧力等である。フィルムの走行速度は5〜200 m/分が好ましく、パターンロールの周速は10〜2,000 m/分が好ましい。パターンロールの傾斜角θ2は20°〜60°が好ましく、特に約45°が好ましい。フィルム10の張力（押圧力に比例する）は0.05〜5 kgf/cm幅が好ましい。
【００３７】
パターンロールは、鋭い角部を有するモース硬度5以上の微粒子を表面に有するロール、例えば特開2002-59487号に記載されているダイヤモンドロールが好ましい。線状痕の幅は微粒子の粒径により決まるので、ダイヤモンド微粒子の90％以上は1〜100μmの範囲内の粒径を有するのが好ましく、10〜50μmの範囲内の粒径がより好ましい。ダイヤモンド微粒子はロール面に30％以上の面積率で付着しているのが好ましい。
【００３８】
[3] 近傍界電磁波吸収体
本発明の近傍界電磁波吸収体は、複数枚の電磁波吸収フィルムを接着層を介して積層してなる。図9に示す例では、2枚の電磁波吸収フィルム100a，100bは金属薄膜11a，11bが対向するように接着されており、図10に示す例では、金属薄膜11a，11bが同じ側を向くように接着されている。
【００３９】
第一の電磁波吸収フィルム100a／接着層20／第二の電磁波吸収フィルム100bの層構成を有し、金属薄膜11a，11bが接着層20を介して対向している図9に示す近傍界電磁波吸収体では、接着層20は非常に薄くすることにより金属薄膜11a及び11bを電磁気的に結合させることができる。そのため、金属薄膜11aに形成した線状痕12a，12bの交差角θsと、金属薄膜11bに形成した線状痕12a，12bの交差角θsとは異なるのが好ましい。例えば、金属薄膜11aに形成した線状痕12a，12bの交差角θsが90°とすると、金属薄膜11bに形成した線状痕12a，12bの交差角θsは60°、45°又は30°とするのが好ましい。この近傍界電磁波吸収体は、図9(b) に示すように、一方の金属薄膜11a，11bに接着層20を形成した後で、両電磁波吸収フィルム100a，100bを接着剤により貼り合わせる。金属薄膜11a及び11bの十分な電磁気的結合を得るために、接着層20の厚さは10μm以下が好ましく、5μm以下がより好ましい。図9に示す近傍界電磁波吸収体ではプラスチックフィルムが外側にくるので、金属薄膜11a，11b用の保護層を設ける必要がないという利点がある。
【００４０】
図10(a) 及び図10(b) に示すように、2枚の電磁波吸収フィルム100a，100bの金属薄膜11a，11bは同方向に向いていても良い。この場合も、金属薄膜11a，11bはプラスチックフィルム10a及び接着層20を介して電磁気的に結合するが、その程度は小さいので、電磁波ノイズ抑制効果は図9に示す例より僅かに劣る。
【００４１】
第一の電磁波吸収フィルム100aの金属薄膜11aと、第二の電磁波吸収フィルム100bの金属薄膜11bの少なくとも一方は磁性金属薄膜層を有さなければならない。例えば、金属薄膜11aがアルミニウムからなる場合、金属薄膜11bはニッケルからなるか、ニッケル薄膜層を有する複合膜（例えば銅／ニッケル複合膜）である。勿論両方の金属薄膜11a，11bとも磁性金属薄膜で良いが、少なくとも一方の金属薄膜11a，11bは導電性金属薄膜層を有するのが好ましい。従って、金属薄膜11a，11bの好ましい組合せは、(a) アルミニウム薄膜層とニッケル薄膜層との組合せ、(b) 銅薄膜層とニッケル薄膜層との組合せ、(c) 銅薄膜層と銅薄膜層／ニッケル薄膜層との組合せ、(d) 銅薄膜層／ニッケル薄膜層と銅薄膜層／ニッケル薄膜層との組合せ等である。両金属薄膜11a，11bに導電性金属薄膜層と磁性金属薄膜層を有する方が電磁波吸収能が大きいので、(d) の組合せが最も好ましい。
【００４２】
少なくとも一つの金属薄膜11a，11bには複数方向の線状痕12が形成されているが、全ての金属薄膜11a，11bに複数方向の線状痕12が形成されているのがより好ましい。図11(a) は両電磁波吸収フィルム100a，100bの金属薄膜11a，11bに線状痕12が形成された例を示し、図11(b) は一方の電磁波吸収フィルム100a，100bの金属薄膜11a，11bに線状痕12が形成された例を示す。図12(a)〜図12(c) に示すように2枚の電磁波吸収フィルム100a，100bの線状痕の配向及び交差角θsを吸収すべき周波数に応じて変えることにより、電磁波吸収能の異方性が低減し、優れた電磁波吸収能が得られる。例示の電磁波吸収フィルム100a，100bの線状痕交差角θsは60°及び90°であるが、本発明は勿論これらに限定されず、30〜90°以内の他の交差角θsも使用可能である。
【００４３】
本発明を以下の実施例によりさらに詳細に説明するが、本発明はそれらに限定されるものではない。
【００４４】
実施例1
厚さ16μmのPETフィルム10aに厚さ0.7μmのCu薄膜層及び厚さ50 nmのNi薄膜層を順に形成し、金属薄膜11aを形成した。次いで、粒径分布が50〜80μmのダイヤモンド微粒子を電着したパターンロール32a，32bを有する図8に示す構造の装置を用い、金属薄膜11aに交差角が90°の二方向の線状痕を形成し、電磁波吸収フィルム100aを得た。同様に厚さ16μmのPETフィルム10bに形成した厚さ0.7μmのCu薄膜層と厚さ50 nmのNi薄膜層とからなる金属薄膜11bに、図4に示す装置を用いて交差角が60°の二方向の線状痕を形成し、電磁波吸収フィルム100bを得た。各電磁波吸収フィルム100a，100bにおける線状痕の特性は下記の通りであった。
幅Wの範囲：0.5〜5μm
平均幅Wav：2μm
横手方向間隔Iの範囲：2〜30μm
平均横手方向間隔Iav：10μm
平均長さLav：5 mm
交差角θs：90°及び60°
【００４５】
これらの線状痕付きの電磁波吸収フィルム100a，100bの金属薄膜11a，11bを市販の接着剤により接合し、図9(a) に示す近傍界電磁波吸収体1の試験片TP（55.2 mm×4.7 mm）を作製した。接着層20の厚さは約1μmであった。
【００４６】
50ΩのマイクロストリップラインMSL（64.4 mm×4.4 mm）と、マイクロストリップラインMSLを支持する絶縁基板200と、絶縁基板200の下面に接合された接地グランド電極201と、マイクロストリップラインMSLの両端に接続された導電性ピン202，202と、ネットワークアナライザNAと、ネットワークアナライザNAを導電性ピン202，202に接続する同軸ケーブル203，203とで構成された図13に示す近傍界用電磁波評価システムを用いて、マイクロストリップラインMSLに試験片TPを粘着剤により貼付し、0〜6 GHzの入射波に対して、反射波S11の電力及び透過波S12の電力を測定し、下記式：
Rtp＝−10×log[10S21/10/(1−10S11/10)]
により伝送減衰率Rtpを求めた。結果を図14に示す。図14から明らかなように、伝送減衰率Rtpは約1.5 GHz〜6 GHzの広い範囲内で20 dB以上と大きかった。
【００４７】
またこの電磁波吸収体1から上記試験片TPと直交する方向に切り出した試験片に対して同様の評価を行ったところ、ほぼ同程度の伝送減衰率Rtpが得られた。これから、実施例1の電磁波吸収体1は電磁波吸収能の異方性が小さいことが分かる。
【００４８】
実施例2
金属薄膜11a及び11bの間に厚さ16μmのPETフィルムを介在させて両電磁波吸収フィルム100a，100bを接着した以外実施例1と同様にして、近傍界電磁波吸収体1を製造し、反射波S11の電力及び透過波S12の電力を測定し、伝送減衰率Rtpを求めた。結果を図15に示す。図15から明らかなように、伝送減衰率Rtpは約2 GHz〜5.7 GHzの広い範囲内で20 dB以上と大きかったが、実施例1の伝送減衰率Rtpより僅かに劣っていた。これから、金属薄膜11a及び11bの電磁気的な結合が電磁波吸収能に影響することが分かる。
【００４９】
比較例1
線状痕を形成しない以外実施例1と同様にして近傍界電磁波吸収体1を製造し、反射波S11の電力及び透過波S12の電力を測定し、伝送減衰率Rtpを求めた。結果を図16に示す。図16から明らかなように、0〜6 GHzの周波数範囲にわたって伝送減衰率Rtpは小さかった。これから、導電性金属薄膜層／磁性金属薄膜層からなる金属薄膜を有する2枚の電磁波吸収フィルムを接着してなる近傍界電磁波吸収体であっても、両金属薄膜に線状痕を形成していないと、電磁波吸収能は著しく低いことが分かる。
【００５０】
比較例2
実施例1で作製した電磁波吸収フィルム100a（厚さ0.7μmのCu薄膜層及び厚さ50 nmのNi薄膜層からなる金属薄膜11aに交差角が90°の二方向の線状痕を形成した）に対して、実施例1と同様にして反射波S11の電力及び透過波S12の電力を測定し、伝送減衰率Rtpを求めた。結果を図17に示す。図17から明らかなように、20 dBを超えるRtpが得られる周波数領域はほとんど約4.5 GHz以上だけであり、実施例1及び2より著しく狭かった。
【００５１】
実施例及び比較例の近傍界電磁波吸収体の構成を下記の表1に纏めて示す。
【表１】
2012090586.tif 000003
【図１】
2012090586.tif 000004
【図２】
2012090586.tif 000005
【図３（ａ）】
2012090586.tif 000006
【図３（ｂ）】
2012090586.tif 000007
【図３（ｃ）】
2012090586.tif 000008
【図４（ａ）】
2012090586.tif 000009
【図４（ｂ）】
2012090586.tif 000010
【図４（ｃ）】
2012090586.tif 000011
【図４（ｄ）】
2012090586.tif 000012
【図４（ｅ）】
2012090586.tif 000013
【図５】
2012090586.tif 000014
【図６】
2012090586.tif 000015
【図７】
2012090586.tif 000016
【図８】
2012090586.tif 000017
【図９（ａ）】
2012090586.tif 000018
【図９（ｂ）】
2012090586.tif 000019
【図１０（ａ）】
2012090586.tif 000020
【図１０（ｂ）】
2012090586.tif 000021
【図１１（ａ）】
2012090586.tif 000022
【図１１（ｂ）】
2012090586.tif 000023
【図１２（ａ）】
2012090586.tif 000024
【図１２（ｂ）】
2012090586.tif 000025
【図１２（ｃ）】
2012090586.tif 000026
【図１３（ａ）】
2012090586.tif 000027
【図１３（ｂ）】
2012090586.tif 000028
【図１４】
2012090586.tif 000029
【図１５】
2012090586.tif 000030
【図１６】
2012090586.tif 000031
【図１７】
2012090586.tif 000032
【手続補正書】
【提出日】平成24年5月2日(2012.5.2)
【手続補正１】
【補正対象書類名】特許請求の範囲
【補正対象項目名】全文
【補正方法】変更
【補正の内容】
【特許請求の範囲】
【請求項１】
プラスチックフィルムの一方の面に金属薄膜を形成してなる複数枚の電磁波吸収フィルムを接着してなる近傍界電磁波吸収体であって、
（ａ）磁性金属薄膜及び／又は導電性金属薄膜層からなる第一の金属薄膜が形成された第一の電磁波吸収フィルムと、磁性金属薄膜及び／又は導電性金属薄膜層からなる第二の金属薄膜が形成された第二の電磁波吸収フィルムとを有し、
（ｂ）前記第一及び第二の金属薄膜が接着層を介して対向するように前記第一及び第二の電磁波吸収フィルムは接着されており、
（ｃ）前記第一及び第二の金属薄膜の少なくとも一方は磁性金属薄膜層を有し、
（ｄ）前記第一及び第二の金属薄膜とも不規則な幅及び間隔で実質的に平行な多数の断続的な線状痕が複数方向に形成されており、
（ｅ）前記第一の金属薄膜に形成した線状痕の交差角と、前記第二の金属薄膜に形成した線状痕の交差角とは異なることを特徴とする近傍界電磁波吸収体。
【請求項２】
請求項１に記載の近傍界電磁波吸収体において、各電磁波吸収フィルムの金属薄膜は線状痕の形成後に５０〜１５００Ω／□の範囲内の表面抵抗を有することを特徴とする近傍界電磁波吸収体。
【請求項３】
請求項１又は２に記載の近傍界電磁波吸収体において、少なくとも一枚の電磁波吸収フィルムの金属薄膜が導電性金属薄膜層と磁性金属薄膜層とからなることを特徴とする近傍界電磁波吸収体。
【請求項４】
請求項３に記載の近傍界電磁波吸収体において、全ての金属薄膜が導電性金属薄膜層と磁性金属薄膜層とからなることを特徴とする近傍界電磁波吸収体。
【請求項５】
請求項１〜４のいずれかに記載の近傍界電磁波吸収体において、前記線状痕の幅は９０％以上が０．１〜１００μｍの範囲内にあって、平均１〜５０μｍであり、前記線状痕の間隔は０．１〜２００μｍの範囲内にあって、平均１〜１００μｍであることを特徴とする近傍界電磁波吸収体。
【手続補正２】
【補正対象書類名】明細書
【補正対象項目名】０００２
【補正方法】変更
【補正の内容】
【０００２】
特性に優れた電波吸収・シールドフィルムを開示している。しかし、この電波吸収・シールドフィルムの減衰率は１０ｄＢ以下で十分ではなく、また電磁波吸収能の異方性について全く検討されていない。
［発明の概要］
［発明が解決しようとする課題］
［０００６］
従って本発明の目的は、数百ＭＨｚ乃至数ＧＨｚの電磁波ノイズに対して高い吸収能を有するとともに、電磁波吸収能の異方性が抑制された近傍界電磁波吸収体を提供することである。
［課題を解決するための手段］
［０００７］
上記目的に鑑み鋭意研究の結果、本発明者は、プラスチックフィルムの一方の面に金属薄膜を形成してなる複数枚の電磁波吸収フィルムを接着してなる近傍界電磁波吸収体において、（ａ）磁性金属薄膜及び／又は導電性金属薄膜層からなる第一の金属薄膜が形成された第一の電磁波吸収フィルムと、磁性金属薄膜及び／又は導電性金属薄膜層からなる第二の金属薄膜が形成された第二の電磁波吸収フィルムとを、前記第一及び第二の金属薄膜が接着層を介して対向するように接着し、（ｂ）前記第一及び第二の金属薄膜の少なくとも一方を磁性金属薄膜層とし、（ｃ）前記第一及び第二の金属薄膜の両方に不規則な幅及び間隔で実質的に平行な多数の断続的な線状痕を複数方向に形成し、（ｄ）前記第一の金属薄膜に形成した線状痕の交差角と、前記第二の金属薄膜に形成した線状痕の交差角とを異なるものにすると、近傍界における電磁波吸収能が著しく向上することを発見し、本発明に想到した。
［０００８］
すなわち、本発明の近傍界電磁波吸収体は、プラスチックフィルムの一方の面に金属薄膜を形成してなる複数枚の電磁波吸収フィルムを接着してなり、
（ａ）磁性金属薄膜及び／又は導電性金属薄膜層からなる第一の金属薄膜が形成された第一の電磁波吸収フィルムと、磁性金属薄膜及び／又は導電性金属薄膜層からなる第二の金属薄膜が形成された第二の電磁波吸収フィルムとを有し、
（ｂ）前記第一及び第二の金属薄膜が接着層を介して対向するように前記第一及び第二の電磁波吸収フィルムは接着されており、
（ｃ）前記第一及び第二の金属薄膜の少なくとも一方は磁性金属薄膜層を有し、
（ｄ）前記第一及び第二の金属薄膜とも不規則な幅及び間隔で実質的に平行な多数の断続的な線状痕が複数方向に形成されており、
（ｅ）前記第一の金属薄膜に形成した線状痕の交差角と、前記第二の金属薄膜に形成した線状痕の交差角とは異なることを特徴とする。
［０００９］
隣接する電磁波吸収フィルムは金属薄膜同士が対向するように接着されているのが好ましい。接着層を十分に薄くすることにより、対向する金属薄膜は接着層を介して電磁気的に結合する。
［００１０］
全ての電磁波吸収フィルムの金属薄膜に前記線状痕が複数方向に形成されているのが好ましい。各電磁波吸収フィルムの金属薄膜は線状痕の形成後に５０〜１５００Ω／□の範囲内の表面抵抗を有するのが好ましい。金属薄膜の表面抵
【国際調査報告】
2012090586.tif 000033
2012090586.tif 000034
2012090586.tif 000035